(57)【要約】【課題】粘度特性（粘度指数）及び低温流動性に優れる高粘度の潤滑油組成物を提供すること。【解決手段】下記（１）〜（３）を満たすα−オレフィン重合体と、ＡＰＩ（米国石油協会）基油カテゴリーでグループ１〜３のいずれかに分類される鉱油とを含有し、流動点が−３０℃以下、かつ、粘度指数が１１０以上である潤滑油組成物。（１）１００℃動粘度が２０〜２００ｍｍ2／ｓである。（２）数平均分子量（Ｍｎ）が１，０００〜９，０００である。（３）粘度指数（ＶＩ）が１６０以上である。【選択図】なし【特許請求の範囲】
【請求項１】
下記（１）〜（３）を満たすα−オレフィン重合体と、ＡＰＩ（米国石油協会）基油カテゴリーでグループ１〜３のいずれかに分類される鉱油とを含有し、流動点が−３０℃以下、かつ、粘度指数が１１０以上である潤滑油組成物。
（１）１００℃動粘度が２０〜２００ｍｍ2／ｓである。
（２）数平均分子量（Ｍｎ）が１，０００〜９，０００である。
（３）粘度指数（ＶＩ）が１６０以上である。
【請求項２】
前記α−オレフィン重合体が、メタロセン触媒を用いて合成され、かつ、下記（ａ）及び（ｂ）を満たす請求項１に記載の潤滑油組成物。
（ａ）1Ｈ−ＮＭＲで測定される重合末端が２，１挿入である割合が全分子の３０モル％以上である。
（ｂ）13Ｃ−ＮＭＲで測定されるメソトリアッド分率（ｍｍ）が５０モル％以下である。
【請求項３】
前記α−オレフィン重合体が、13Ｃ−ＮＭＲで測定される重合体１分子あたりの平均短鎖分岐数が１．３個以下である請求項１又は２に記載の潤滑油組成物。
【請求項４】
前記α−オレフィン重合体が、１−オクテン・１−ドデセン共重合体である請求項１〜３のいずれかに記載の潤滑油組成物。
【請求項５】
前記α−オレフィン重合体が、ＧＰＣにより測定される重量平均分子量（Ｍｗ）が２００〜３０，０００である請求項１〜４のいずれかに記載の潤滑油組成物。
【請求項６】
前記α−オレフィン重合体が、メタロセン触媒を用いて合成され、かつ、下記（ｂ）及び（ｃ）を満たすことを特徴とする請求項４に記載の潤滑油組成物。
（ｂ）13Ｃ−ＮＭＲで測定されるメソトリアッド分率（ｍｍ）が５０モル％以下である。
（ｃ）１−オクテン単位と１−ドデセン単位の割合がモル比で２０：８０〜８０：２０である。
【請求項７】
さらに、エステル、アルキルナフタレン及びアルキルベンゼンから選択される１種以上を含有する請求項１〜６のいずれかに記載の潤滑油組成物。
【請求項８】
流動点が−３３℃以下である請求項１〜７のいずれかに記載の潤滑油組成物。
【請求項９】
粘度指数が１３５以上である請求項１〜８のいずれかに記載の潤滑油組成物。
【請求項１０】
前記α−オレフィン重合体の１００℃動粘度が４０〜１６０ｍｍ2／ｓである請求項１〜９のいずれかに記載の潤滑油組成物。
【請求項１１】
前記α−オレフィン重合体の数平均分子量（Ｍｎ）が２，５００〜７，５００である請求項１〜１０のいずれかに記載の潤滑油組成物。
【請求項１２】
前記α−オレフィン重合体の粘度指数が１７０以上である請求項１〜１１のいずれかに記載の潤滑油組成物。
【発明の詳細な説明】
【技術分野】
【０００１】
本発明は潤滑油組成物に関する。
【背景技術】
【０００２】
これまでに自動車や工業用機械用の潤滑油に求められてきた特性として、潤滑性能の点から比較的高粘度であることが挙げられるが、近年問題となっている環境への配慮から、更なる低燃費化・省エネルギー化、長寿命化が望まれており、従来用いられてきたポリα−オレフィン等に比べて、より優れた粘度特性（粘度指数）等を有する合成潤滑油が要望されている。
【０００３】
このような例として、特許文献１〜３には、メタロセン錯体を用いて得られた極めて粘度指数の高いα−オレフィン重合体を基油として用いた潤滑油組成物を開示している。
【０００４】
【特許文献１】特開２０１１−１９５７３４号
【特許文献２】特表２００８−５３０２６８号
【特許文献３】特表２００５−５１９１８４号
【発明の概要】
【発明が解決しようとする課題】
【０００５】
しかしながら、より高粘度かつ高粘度指数の潤滑油組成物を得ようとして、分子量の大きなα−オレフィン重合体を用いると、−２０〜−３０℃といった低温領域における粘度が上昇してしまうという問題があった。
本発明は上記事情に鑑みてなされたもので、低温流動性に優れ、かつ、高粘度指数を実現し得る潤滑油組成物を提供することを目的とするものである。
【課題を解決するための手段】
【０００６】
本発明者らは、鋭意研究を重ねた結果、１００℃動粘度が２０〜２００ｍｍ2／ｓ、数平均分子量（Ｍｎ）が１，０００〜６，０００、かつ、粘度指数（ＶＩ）が１６０以上のα−オレフィン重合体と、ＡＰＩカテゴリーでグループ１〜３に分類される基油とを併用することで、流動点が−３０℃以下、かつ、粘度指数が１１０以上である潤滑油組成物を製造すれば、上記課題が解決することを見出した。本発明はかかる知見に基づいて完成したものである。
すなわち本発明は、以下を提供するものである。
１．下記（１）〜（３）を満たすα−オレフィン重合体と、ＡＰＩ（米国石油協会）基油カテゴリーでグループ１〜３のいずれかに分類される鉱油とを含有し、流動点が−３０℃以下、かつ、粘度指数が１１０以上である潤滑油組成物。
（１）１００℃動粘度が２０〜２００ｍｍ2／ｓである。
（２）数平均分子量（Ｍｎ）が１，０００〜９，０００である。
（３）粘度指数（ＶＩ）が１６０以上である。
２．前記α−オレフィン重合体が、メタロセン触媒を用いて合成され、かつ、下記（ａ）及び（ｂ）を満たす上記１に記載の潤滑油組成物。
（ａ）1Ｈ−ＮＭＲで測定される重合末端が２，１挿入である割合が全分子の３０モル％以上である。
（ｂ）13Ｃ−ＮＭＲで測定されるメソトリアッド分率（ｍｍ）が５０モル％以下である。
３．前記α−オレフィン重合体が、13Ｃ−ＮＭＲで測定される重合体１分子あたりの平均短鎖分岐数が１．３個以下である上記１又は２に記載の潤滑油組成物。
４．前記α−オレフィン重合体が、１−オクテン・１−ドデセン共重合体である上記１〜３のいずれかに記載の潤滑油組成物。
５．前記α−オレフィン重合体が、ＧＰＣにより測定される重量平均分子量（Ｍｗ）が２００〜３０，０００である上記１〜４のいずれかに記載の潤滑油組成物。
６．前記α−オレフィン重合体が、メタロセン触媒を用いて合成され、かつ、下記（ｂ）及び（ｃ）を満たすことを特徴とする上記４に記載の潤滑油組成物。
（ｂ）13Ｃ−ＮＭＲで測定されるメソトリアッド分率（ｍｍ）が５０モル％以下である。
（ｃ）１−オクテン単位と１−ドデセン単位の割合がモル比で２０：８０〜８０：２０である。
７．さらに、エステル、アルキルナフタレン及びアルキルベンゼンから選択される１種以上を含有する上記１〜６のいずれかに記載の潤滑油組成物。
８．流動点が−３３℃以下である上記１〜７のいずれかに記載の潤滑油組成物。
９．粘度指数が１３５以上である上記１〜８のいずれかに記載の潤滑油組成物。
１０．前記α−オレフィン重合体の１００℃動粘度が４０〜１６０ｍｍ2／ｓである上記１〜９のいずれかに記載の潤滑油組成物。
１１．前記α−オレフィン重合体の数平均分子量（Ｍｎ）が２，５００〜７，５００である上記１〜１０のいずれかに記載の潤滑油組成物。
１２．前記α−オレフィン重合体の粘度指数が１７０以上である上記１〜１１のいずれかに記載の潤滑油組成物。
【発明の効果】
【０００７】
本発明によれば、低温流動性に優れ、かつ、高粘度指数を実現し得る潤滑油組成物を提供することができる。
【発明を実施するための形態】
【０００８】
本発明の潤滑油組成物は、以下に説明するα−オレフィン重合体と、鉱油とを含有し、流動点が−３０℃以下、かつ、粘度指数が１１０以上であることを特徴とし、上述のように低温流動性と高粘度指数を両立したものであるが、好ましくはさらに酸化安定性に優れ、また、高粘度を示すものである。
さらに、本発明の潤滑油組成物は、その流動点が−３３℃以下であることがより好ましく、−４０℃以下であることがさらに好ましく、その粘度指数が１３５以上であることがより好ましい。
【０００９】
［α−オレフィン重合体］
α−オレフィン重合体は、下記（１）〜（３）を満たすものであり、さらに下記（４）及び（５）を満たすことが好ましい。また、α−オレフィン重合体は、水添物であってもよい。
（１）１００℃動粘度が２０〜２００ｍｍ2／ｓである。
（２）数平均分子量（Ｍｎ）が１，０００〜９，０００である。
（３）粘度指数（ＶＩ）が１６０以上である。
（４）重量平均分子量（Ｍｗ）が２，０００〜３０，０００である。
（５）分子量分布（Ｍｗ／Ｍｎ）が３．０以下である。
尚、上記数平均分子量（Ｍｎ）、重量平均分子量（Ｍｗ）及び分子量分布（Ｍｗ／Ｍｎ）は、いずれもゲルパーミエーションクロマトグラフィー法（ＧＰＣ）を用いて計測されるポリスチレン換算の値を示す。
【００１０】
α−オレフィン重合体は、風力発電装置等の工業用ギア油や自動車用ギア油に用いた場合の装置寿命や、省エネルギー性の観点から、数平均分子量（Ｍｎ）が１，０００〜９，０００であり、好ましくは１，５００〜８，０００であり、より好ましくは２，５００〜７，５００である。
また、α−オレフィン重合体は、同様の理由により、重量平均分子量（Ｍｗ）が２，０００〜３０，０００であることが好ましく、２，５００〜２０，０００であることがより好ましく、３，０００〜１５，０００であることがさらに好ましい。
さらに、α−オレフィン重合体は、分子量分布（Ｍｗ／Ｍｎ）が３．０以下であることが好ましく、２．０以下であることがより好ましく、１．３〜２．０であることがさらに好ましい。分子量分布（Ｍｗ／Ｍｎ）が３．０以下であると、高分子量成分が減少することで剪断安定性が向上し、かつ、低分子量成分が減少することで揮発性が低減される。
【００１１】
α−オレフィン重合体は、ＪＩＳ  Ｋ２２８３に準拠して測定した１００℃動粘度が２０〜２００ｍｍ2／ｓであり、３０〜１８０ｍｍ2／ｓであることが好ましく、４０〜１６０ｍｍ2／ｓであることがさらに好ましい。１００℃動粘度が２０ｍｍ2／ｓ未満であると、高粘度潤滑油成分として使用した場合に耐久性などが不十分となり、１００℃動粘度が２００ｍｍ2／ｓ超であると、粘度が高すぎて省エネルギー性などが不十分となる。
【００１２】
α−オレフィン重合体は、メタロセン触媒を用いて合成することができる。モノマーをメタロセン触媒を用いて共重合することで、粘度指数が高い重合体が得られ、また、メタロセン触媒を用いるために重合末端が２，１挿入末端となりやすく、三級炭素の少ない重合体鎖が得られるため酸化安定性に優れる。
【００１３】
α−オレフィン重合体を製造する際の原料モノマー（α−オレフィン）としては、通常、炭素数６〜２０のα−オレフィン一種以上が用いられる。炭素数６〜２０のα−オレフィンとしては、例えば、１−ヘキセン、４−メチル−１−ペンテン、１−ヘプテン、１−オクテン、１−ノネン、１−デセン、１−ウンデセン、１−ドデセン、１−トリデセン、１−テトラデセン、１−ペンタデセン、１−ヘキサデセン、１−ヘプタデセン、１−オクタデセン、１−ノナデセン、１−エイコセン等が挙げられ、これらの１種もしくは２種以上が用いられる。なかでも入手が容易で安価な、炭素数６以上１４以下のものがさらに好ましく、炭素数８以上１２以下のものが特に好ましい。
本発明において用いられるα−オレフィン重合体としては、１−オクテン・１−ドデセン共重合体が好ましく、１−オクテン単位と１−ドデセン単位の割合は、モル比で２０：８０〜８０：２０が好ましく、３０：７０〜７０：３０がより好ましく、４０：６０〜６０：４０が特に好ましい。
【００１４】
α−オレフィン重合体は、低温特性（低温流動性）の観点から、13Ｃ−ＮＭＲで測定されるメソトリアッド分率（ｍｍ）が５０モル％以下であると好ましく、２５〜５０モル％であるとより好ましく、３０〜４０モル％であるとさらに好ましく、３１〜３７モル％であると特に好ましい。
【００１５】
本発明において用いられるα−オレフィン重合体は従来のものよりも粘度指数（ＶＩ）が高い。具体的には、粘度指数（ＶＩ）が１６０以上であることを要し、１６５以上であることが好ましく、１７０以上であることがより好ましい。
【００１６】
α−オレフィン重合体の重合工程においては、重合触媒として（Ａ）メタロセン化合物を用い、メタロセン化合物の他に（Ｂ）（ｂ−１）有機アルミニウムオキシ化合物、（ｂ−２）上記メタロセン化合物と反応してカチオンに変換しうるイオン性化合物、又は（Ｃ）有機アルミニウム化合物等を用いることができる。メタロセン化合物その他重合触媒を「重合触媒」とする。
【００１７】
上記（Ａ）メタロセン化合物としては、下記一般式（Ｉ）〜（ＩＶ）で表されるものが用いられる。
【００１８】
（Ｃ1）（Ｃ2）Ｍ1Ｘ1Ｘ2Ｙ1aＹ2b            （Ｉ）
（式中Ｍ1はチタン、ジルコニウム又はハフニウムを表し、Ｃ1及びＣ2は、それぞれ独立に、シクロペンタジエニル基又はインデニル基あるいはそれらのアルキル置換体を表し、Ｃ1及びＣ2は互いに同じでも異なっていてもよい。また、Ｘ1、Ｘ2は、それぞれ独立に、σ結合性配位子又はキレート性配位子を表し、Ｘ1及びＸ2は互いに同じでも異なっていてもよい。Ｙ1、Ｙ2は、それぞれ独立に、ルイス塩基を表し、Ｙ1及びＹ2は互いに同じでも異なっていてもよい。ａ及びｂは、それぞれ独立に、０又は１を表す。）
【００１９】
【化１】
2014105220.tif 000002
（式中、Ｍ2はチタン、ジルコニウム又はハフニウムであり、Ｃ3及びＣ4は、それぞれ独立に、シクロペンタジエニル基又はインデニル基あるいはそれらのアルキル置換体を表し、Ｃ3及びＣ4は互いに同じでも異なっていてもよい。また、Ｘ3、Ｘ4は、それぞれ独立に、σ結合性配位子又はキレート性配位子を表し、Ｘ3及びＸ4は互いに同じでも異なっていてもよい。Ｙ3、Ｙ4はルイス塩基、ｃ及びｄは、それぞれ独立に、０又は１を表し、Ｙ1及びＹ2は互いに同じでも異なっていてもよい。Ａは架橋基であり、−Ｒ2Ｃ−又は−Ｒ2Ｓｉ−を表し、Ｒは、それぞれ独立に、水素原子又は炭化水素基を表す。）
【００２０】
【化２】
2014105220.tif 000003
（式中、Ｒ1〜Ｒ6は、それぞれ独立に、水素原子、ハロゲン原子、炭素数１〜２０、好ましくは炭素数１〜１０、より好ましくは炭素数１〜４の炭化水素基（例えばアルキル基）、又はハロゲン原子、ケイ素原子、酸素原子、イオウ原子、窒素原子及びリン原子から選ばれる一種以上の原子を含有する炭素数１〜２０の有機基を示す。Ｒ1〜Ｒ3から選ばれる少なくとも１つが水素原子であり、Ｒ4〜Ｒ6から選ばれる少なくとも１つが水素原子である。Ｒa、Ｒbは、それぞれ独立に、下記一般式（ａ）で表される連結基である。Ｘ1及びＸ2は、それぞれ独立に、水素原子、ハロゲン原子、炭素数１〜２０の炭化水素基、又はハロゲン原子、ケイ素原子、酸素原子、イオウ原子、窒素原子及びリン原子から選ばれる一種以上の原子を含有する炭素数１〜２０の有機基を示す。Ｍは周期表第４〜６族の遷移金属を示す。）
【００２１】
【化３】
2014105220.tif 000004
（式中、ｎは１〜３の整数である。Ｒ7及びＲ8は、それぞれ独立に、水素原子、ハロゲン原子、炭素数１〜２０の炭化水素基、又は炭素数１〜２０のハロゲン含有炭化水素基を示し、好ましくは水素原子又は炭素数１〜４の炭化水素基、より好ましくは水素原子又は炭素数１〜４のアルキル基である。Ｂは周期表第１４族の原子を示す。
Ｒa及びＲbの好ましい例としては、−ＣＲ7Ｒ8−、−ＳｉＲ7Ｒ8−、−ＣＲ7Ｒ8−ＣＲ7Ｒ8−、及び−ＳｉＲ7Ｒ8−ＳｉＲ7Ｒ8−が挙げられる。
【００２２】
【化４】
2014105220.tif 000005
（式中、Ｒ9〜Ｒ18及びＸ1、Ｘ2は、それぞれ独立に、水素原子、ハロゲン原子、炭素数１〜２０の炭化水素基、好ましくは炭素数１〜１０、より好ましくは炭素数１〜４の炭化水素基（例えばアルキル基）、炭素数１〜２０のハロゲン含有炭化水素基、ケイ素含有基、酸素含有基、イオウ含有基、窒素含有基又はリン含有基を示し、隣接する基と互いに結合して環を形成してもよい。Ｒc、Ｒdは、それぞれ独立に、二つの配位子を結合する二価の基であって、炭素数１〜２０、好ましくは炭素数１〜１０、より好ましくは炭素数１〜４の２価の炭化水素基、炭素数１〜２０の２価のハロゲン含有炭化水素基、２価のケイ素含有基、２価のゲルマニウム含有基、２価の錫含有基、−Ｏ−、−ＣＯ−、−Ｓ−、−ＳＯ2−、−ＮＲ19−、−ＰＲ19−、−Ｐ（Ｏ）Ｒ19−、−ＢＲ19−又は−ＡｌＲ19−を示し、Ｒ19は水素原子、ハロゲン原子、炭素数１〜２０の炭化水素基、又は炭素数１〜２０のハロゲン含有炭化水素基を示す。Ｍは周期律表第４〜６族の遷移金属を示す。）
【００２３】
前記一般式（Ｉ）で表されるメタロセン化合物の具体例としては、ビス（シクロペンタジエニル）ジルコニウムジクロリド、ビス（メチルシクロペンタジエニル）ジルコニウムジクロリド、ビス（エチルシクロペンタジエニル）ジルコニウムジクロリド、ビス（イソプロピルシクロペンタジエニル）ジルコニウムジクロリド、ビス（ｎ−プロピルシクロペンタジエニル）ジルコニウムジクロリド、ビス（ｎ−ブチルシクロペンタジエニル）ジルコニウムジクロリド、ビス（ｔ−ブチルシクロペンタジエニル）ジルコニウムジクロリド、ビス（ヘキシルシクロペンタジエニル）ジルコニウムジクロリド、ビス（トリメチルシリルシクロペンタジエニル）ジルコニウムジクロリド、ビス（トリメチルシリルメチルシクロペンタジエニル）ジルコニウムジクロリド、ビス（シクロペンタジエニル）ジルコニウムクロロヒドリド、ビス（シクロペンタジエニル）メチルジルコニウムクロリド、ビス（シクロペンタジエニル）エチルジルコニウムクロリド、ビス（シクロペンタジエニル）メトキシジルコニウムクロリド、ビス（シクロペンタジエニル）フェニルジルコニウムクロリド、ビス（シクロペンタジエニル）ジメチルジルコニウム、ビス（シクロペンタジエニル）ジフェニルジルコニウム、ビス（シクロペンタジエニル）ジネオペンチルジルコニウム、ビス（シクロペンタジエニル）ジヒドロジルコニウム、ビス（シクロペンタジエニル）ジメトキシジルコニウム、更には、上記に記載の化合物において、これらの化合物の塩素原子を臭素原子、ヨウ素原子、水素原子、メチル基、フェニル基等に置き換えたもの、又、上記化合物の中心金属のジルコニウムをチタニウム、ハフニウムに置き換えたものを挙げることができる。
【００２４】
前記一般式（ＩＩ）で表されるメタロセン化合物の具体例としては、エチレン−ビス（シクロペンタジエニル）ハフニウムジクロリド、エチレン−ビス（シクロペンタジエニル）ジルコニウムジクロリド、メチレン−ビス（シクロペンタジエニル）ハフニウムジクロリド、メチレン−ビス（シクロペンタジエニル）ジルコニウムジクロリド、イソプロピリデン−ビス（シクロペンタジエニル）ハフニウムジクロリド、イソプロピリデン−ビス（シクロペンタジエニル）ジルコニウムジクロリド、ジメチルシリレン−ビス（シクロペンタジエニル）ハフニウムジクロリド、ジメチルシリレン−ビス（シクロペンタジエニル）ジルコニウムジクロリド等が挙げられる。
【００２５】
前記一般式（ＩＩＩ）で表されるメタロセン化合物の具体例としては、（１，１’−エチレン）（２，２’−エチレン）ビスシクロペンタジエニルジルコニウムジクロリド、（１，１’−エチレン）（２，２’−エチレン）ビス（３−メチルシクロペンタジエニル）ジルコニウムジクロリド、（１，１’−エチレン）（２，２’−エチレン）ビス（４−メチルシクロペンタジエニル）ジルコニウムジクロリド、（１，１’−エチレン）（２，２’−エチレン）ビス（３，４−ジメチルシクロペンタジエニル）ジルコニウムジクロリド、（１，１’−エチレン）（２，２’−エチレン）ビス（３，５−ジメチルシクロペンタジエニル）ジルコニウムジクロリド、（１，１’−ジメチルシリレン）（２，２’−ジメチルシリレン）ビスシクロペンタジエニルジルコニウムジクロリド、（１，１’−ジメチルシリレン）（２，２’−ジメチルシリレン）ビス（３−メチルシクロペンタジエニル）ジルコニウムジクロリド、（１，１’−ジメチルシリレン）（２，２’−ジメチルシリレン）ビス（４−メチルシクロペンタジエニル）ジルコニウムジクロリド、（１，１’−ジメチルシリレン）（２，２’−ジメチルシリレン）ビス（３，４−ジメチルシクロペンタジエニル）ジルコニウムジクロリド、（１，１’−ジメチルシリレン）（２，２’−ジメチルシリレン）ビス（３，５−ジメチルシクロペンタジエニル）ジルコニウムジクロリド、（１，１’−ジメチルシリレン）（２，２’−エチレン）ビスシクロペンタジエニルジルコニウムジクロリド、（１，１’−ジメチルシリレン）（２，２’−エチレン）ビス（３−メチルシクロペンタジエニル）ジルコニウムジクロリド、（１，１’−ジメチルシリレン）（２，２’−エチレン）ビス（４−メチルシクロペンタジエニル）ジルコニウムジクロリド、（１，１’−ジメチルシリレン）（２，２’−エチレン）ビス（３，４−ジメチルシクロペンタジエニル）ジルコニウムジクロリド、（１，１’−ジメチルシリレン）（２，２’−エチレン）ビス（３，５−ジメチルシクロペンタジエニル）ジルコニウムジクロリド、（１，１’−イソプロピリデン）（２，２’−ジメチルシリレン）ビスシクロペンタジエニルジルコニウムジクロリド、（１，１’−イソプロピリデン）（２，２’−ジメチルシリレン）ビス（３−メチルシクロペンタジエニル）ジルコニウムジクロリド、（１，１’−イソプロピリデン）（２，２’−ジメチルシリレン）ビス（４−メチルシクロペンタジエニル）ジルコニウムジクロリド、（１，１’−イソプロピリデン）（２，２’−ジメチルシリレン）ビス（３，４−ジメチルシクロペンタジエニル）ジルコニウムジクロリド、（１，１’−イソプロピリデン）（２，２’−ジメチルシリレン）ビス（３，５−ジメチルシクロペンタジエニル）ジルコニウムジクロリド、（１，１’−イソプロピリデン）（２，２’−イソプロピリデン）ビス（３−メチルシクロペンタジエニル）ジルコニウムジクロリド、（１，１’−イソプロピリデン）（２，２’−イソプロピリデン）ビス（４−メチルシクロペンタジエニル）ジルコニウムジクロリド、（１，１’−イソプロピリデン）（２，２’−イソプロピリデン）ビス（３，４−ジメチルシクロペンタジエニル）ジルコニウムジクロリド、（１，１’−イソプロピリデン）（２，２’−イソプロピリデン）ビス（３，５−ジメチルシクロペンタジエニル）ジルコニウムジクロリド等のジクロル体及び上記化合物のジメチル体、ジエチル体、ジヒドロ体、ジフェニル体、ジベンジル体等ならびにそれらのチタン、ハフニウム錯体を例示することができる。
【００２６】
前記一般式（ＩＶ）で表される化合物としては、例えば、（１，１’−エチレン）（２，２’−エチレン）ビスインデニルジルコニウムジクロリド、（１，１’−エチレン）（２，２’−エチレン）ビス（３−メチルインデニル）ジルコニウムジクロリド、（１，１’−エチレン）（２，２’−エチレン）ビス（４−メチルインデニル）ジルコニウムジクロリド、（１，１’−エチレン）（２，２’−エチレン）ビス（５−メチルインデニル）ジルコニウムジクロリド、（１，１’−エチレン）（２，２’−エチレン）ビス（５，６−ベンゾインデニル）ジルコニウムジクロリド、（１，１’−エチレン）（２，２’−エチレン）ビス（４，５−ベンゾインデニル）ジルコニウムジクロリド、（１，１’−エチレン）（２，２’−エチレン）ビス（５，６−ジメチルインデニル）ジルコニウムジクロリド、（１，１’−ジメチルシリレン）（２，２’−ジメチルシリレン）ビスインデニルジルコニウムジクロリド、（１，１’−ジメチルシリレン）（２，２’−ジメチルシリレン）ビス（３−メチルインデニル）ジルコニウムジクロリド、（１，１’−ジメチルシリレン）（２，２’−ジメチルシリレン）ビス（４−メチルインデニル）ジルコニウムジクロリド、（１，１’−ジメチルシリレン）（２，２’−ジメチルシリレン）ビス（５−メチルインデニル）ジルコニウムジクロリド、（１，１’−ジメチルシリレン）（２，２’−ジメチルシリレン）ビス（５，６−ベンゾインデニル）ジルコニウムジクロリド、（１，１’−ジメチルシリレン）（２，２’−ジメチルシリレン）ビス（４，５−ベンゾインデニル）ジルコニウムジクロリド、（１，１’−ジメチルシリレン）（２，２’−ジメチルシリレン）ビス（５，６−ジメチルインデニル）ジルコニウムジクロリド、（１，１’−ジメチルシリレン）（２，２’−エチレン）ビスインデニルジルコニウムジクロリド、（１，１’−ジメチルシリレン）（２，２’−エチレン）ビス（３−メチルインデニル）ジルコニウムジクロリド、（１，１’−ジメチルシリレン）（２，２’−エチレン）ビス（４−メチルインデニル）ジルコニウムジクロリド、（１，１’−ジメチルシリレン）（２，２’−エチレン）ビス（５−メチルインデニル）ジルコニウムジクロリド、（１，１’−ジメチルシリレン）（２，２’−エチレン）ビス（５，６−ベンゾインデニル）ジルコニウムジクロリド、（１，１’−ジメチルシリレン）（２，２’−エチレン）ビス（４，５−ベンゾインデニル）ジルコニウムジクロリド、（１，１’−ジメチルシリレン）（２，２’−エチレン）ビス（５，６−ジメチルインデニル）ジルコニウムジクロリド、（１，１’−エチレン）（２，２’−ジメチルシリレン）ビスインデニルジルコニウムジクロリド、（１，１’−エチレン）（２，２’−ジメチルシリレン）ビス（３−メチルインデニル）ジルコニウムジクロリド、（１，１’−エチレン）（２，２’−ジメチルシリレン）ビス（４−メチルインデニル）ジルコニウムジクロリド、（１，１’−エチレン）（２，２’−ジメチルシリレン）ビス（５−メチルインデニル）ジルコニウムジクロリド、（１，１’−エチレン）（２，２’−ジメチルシリレン）ビス（５，６−ベンゾインデニル）ジルコニウムジクロリド、（１，１’−エチレン）（２，２’−ジメチルシリレン）ビス（４，５−ベンゾインデニル）ジルコニウムジクロリド、（１，１’−エチレン）（２，２’−ジメチルシリレン）ビス（５，６−ジメチルインデニル）ジルコニウムジクロリド、（１，１’−ジメチルシリレン）（２，２’−イソプロピリデン）ビスインデニルジルコニウムジクロリド、（１，１’−ジメチルシリレン）（２，２’−イソプロピリデン）ビス（３−メチルインデニル）ジルコニウムジクロリド、（１，１’−ジメチルシリレン）（２，２’−イソプロピリデン）ビス（４−メチルインデニル）ジルコニウムジクロリド、（１，１’−ジメチルシリレン）（２，２’−イソプロピリデン）ビス（５−メチルインデニル）ジルコニウムジクロリド、（１，１’−ジメチルシリレン）（２，２’−イソプロピリデン）ビス（５，６−ベンゾインデニル）ジルコニウムジクロリド、（１，１’−ジメチルシリレン）（２，２’−イソプロピリデン）ビス（４，５−ベンゾインデニル）ジルコニウムジクロリド、（１，１’−ジメチルシリレン）（２，２’−イソプロピリデン）ビス（５，６−ジメチルインデニル）ジルコニウムジクロリド等のジクロル体及び上記化合物のジメチル体、ジエチル体、ジヒドロ体、ジフェニル体、ジベンジル体等ならびにそれらのチタン、ハフニウム錯体を例示することができる。
【００２７】
（Ａ）成分として用いられるメタロセン化合物としては、一種用いてもよく、二種以上を組み合わせて用いてもよい。
【００２８】
（ｂ−１）有機アルミニウムオキシ化合物としては、下記一般式（Ｖ）で示される鎖状アルミノキサン、及び、下記一般式（ＶＩ）で示される環状アルミノキサンを挙げることができる。
【００２９】
【化５】
2014105220.tif 000006
（一般式（Ｖ）及び（ＶＩ）において、Ｒ20〜Ｒ25は、それぞれ独立に、炭素数１〜２０、好ましくは１〜１２の炭化水素基又はハロゲン原子を示す。当該炭化水素基としては、アルキル基，アルケニル基，アリール基，アリールアルキル基等が挙げられる。ｎは重合度を示し、通常２〜５０、好ましくは２〜４０の整数である。尚、各Ｒ20〜Ｒ25は互いに同じでも異なっていてもよい。）
【００３０】
前記アルミノキサンの具体例としては、メチルアルミノキサン、エチルアルミノキサン、イソブチルアルミノキサン等が挙げられる。
【００３１】
前記アルミノキサンの製造方法としては、アルキルアルミニウムと水等の縮合剤とを接触させる方法を挙げることができるが、その手段については特に限定はなく、公知の方法に準じて反応させればよい。例えば、有機アルミニウム化合物を有機溶剤に溶解しておき、これを水と接触させる方法、重合時に当初有機アルミニウム化合物を加えておき、後に水を添加する方法、金属塩等に含有されている結晶水、無機物や有機物への吸着水を有機アルミニウム化合物と反応させる方法、テトラアルキルジアルミノキサンにトリアルキルアルミニウムを反応させ、さらに水を反応させる方法等がある。尚、アルミノキサンとしては、トルエン不溶性のものであってもよい。これらのアルミノキサンは一種用いてもよく、二種以上を組み合わせて用いてもよい。
【００３２】
一方、（ｂ−２）成分としては、前記（Ａ）成分のメタロセン化合物と反応してカチオンに変換しうるイオン性化合物であれば、いずれのものでも使用できるが、次の一般式（ＶＩＩ）、（ＶＩＩＩ）で表されるものを好適に使用することができる。
（［Ｌ1−Ｒ26］k+）a（［Ｚ］-）b  ・・・（ＶＩＩ）
（［Ｌ2］k+）a（［Ｚ］-）b        ・・・（ＶＩＩＩ）
【００３３】
一般式（ＶＩＩ）において、Ｌ1はルイス塩基を示し、Ｒ26は水素原子、炭素数１〜２０のアルキル基、又は、アリール基、アルキルアリール基及びアリールアルキル基から選ばれる炭素数６〜２０の炭化水素基を示す。
【００３４】
ここで、Ｌ1の具体例としては、アンモニア，メチルアミン，アニリン，ジメチルアミン，ジエチルアミン，Ｎ−メチルアニリン，ジフェニルアミン，Ｎ，Ｎ−ジメチルアニリン，トリメチルアミン，トリエチルアミン，トリ−ｎ−ブチルアミン，メチルジフェニルアミン，ピリジン，ｐ−ブロモ−Ｎ，Ｎ−ジメチルアニリン，ｐ−ニトロ−Ｎ，Ｎ−ジメチルアニリン等のアミン類、トリエチルホスフィン，トリフェニルホスフィン，ジフェニルホスフィン等のホスフィン類、テトラヒドロチオフェン等のチオエーテル類、安息香酸エチル等のエステル類、アセトニトリル，ベンゾニトリル等のニトリル類等を挙げることができる。Ｒ26の具体例としては、水素原子，メチル基，エチル基，ベンジル基，トリチル基等を挙げることができる。
【００３５】
一般式（ＶＩＩＩ）において、Ｌ2はＭ1、Ｒ27Ｒ28Ｍ2、Ｒ29Ｃ又はＲ30Ｍ2を表す。Ｒ27及びＲ28は、それぞれ独立に、シクロペンタジエニル基、置換シクロペンタジエニル基、インデニル基又はフルオレニル基を示し、Ｒ29は炭素数１〜２０のアルキル基、又は、アリール基、アルキルアリール基及びアリールアルキル基から選ばれる炭素数６〜２０の炭化水素基を示す。Ｒ30はテトラフェニルポルフィリン、フタロシアニン等の大環状配位子を示す。
Ｍ1は、周期律表第１〜３、１１〜１３、１７族元素を含むものであり、Ｍ2は、周期律表第７〜１２族元素を示す。
【００３６】
ここで、Ｒ27、Ｒ28の具体例としては、シクロペンタジエニル基、メチルシクロペンタジエニル基、エチルシクロペンタジエニル基、ペンタメチルシクロペンタジエニル基等を挙げることができる。Ｒ29の具体例としては、フェニル基，ｐ−トリル基，ｐ−メトキシフェニル基等を挙げることができ、Ｒ30の具体例としては、テトラフェニルポルフィリン，フタロシアニン等を挙げることができる。また、Ｍ1の具体例としては、Ｌｉ，Ｎａ，Ｋ，Ａｇ，Ｃｕ，Ｂｒ，Ｉ，Ｉ3等を挙げることができ、Ｍ2の具体例としては、Ｍｎ，Ｆｅ，Ｃｏ，Ｎｉ，Ｚｎ等を挙げることができる。
【００３７】
一般式（ＶＩＩ）及び（ＶＩＩＩ）において、ｋは［Ｌ1−Ｒ26］、［Ｌ2］のイオン価数で１〜３の整数、ａは１以上の整数、ｂ＝（ｋ×ａ）である。
［Ｚ］-は、非配位性アニオン［Ｚ1］-又は［Ｚ2］-を表す。
［Ｚ1］-は複数の基が元素に結合したアニオン、即ち［Ｍ3Ｇ1Ｇ2・・・Ｇf］-を表す。ここで、Ｍ3は周期律表第５〜１５族元素、好ましくは周期律表第１３〜１５族元素を示す。Ｇ1〜Ｇfはそれぞれ水素原子、ハロゲン原子、炭素数１〜２０のアルキル基、炭素数２〜４０のジアルキルアミノ基、炭素数１〜２０のアルコキシ基、炭素数６〜２０のアリール基、炭素数６〜２０のアリールオキシ基、炭素数７〜４０のアルキルアリール基、炭素数７〜４０のアリールアルキル基、炭素数１〜２０のハロゲン置換炭化水素基、炭素数１〜２０のアシルオキシ基又は有機メタロイド基又は炭素数２〜２０のヘテロ原子含有炭化水素基を示す。Ｇ1〜Ｇfのうち二つ以上が環を形成してもよい。ｆは［（中心金属Ｍ3の原子価）＋１］の整数を示す。
［Ｚ2］-は酸解離定数の逆数の対数（ｐＫａ）が−１０以下のブレンステッド酸単独又はブレンステッド酸及びルイス酸の組合せの共役塩基、又は一般的に超強酸と定義される酸の共役塩基を示す。また、ルイス塩基が配位していてもよい。
【００３８】
ここで、［Ｚ1］-、即ち［Ｍ3Ｇ1Ｇ2・・・Ｇf］-において、Ｍ3の具体例としては、Ｂ，Ａｌ，Ｓｉ，Ｐ，Ａｓ，Ｓｂ等、好ましくはＢ及びＡｌを挙げることができる。また、Ｇ1，Ｇ2〜Ｇfの具体例としては、ジアルキルアミノ基としてジメチルアミノ基，ジエチルアミノ基等、アルコキシ基又はアリールオキシ基として、メトキシ基，エトキシ基，ｎ−プロポキシ基，フェノキシ基等、炭化水素基として、メチル基，エチル基，ｎ−プロピル基，イソプロピル基，ｎ−ブチル基，イソブチル基，ｎ−オクチル基，ｎ−エイコシル基，フェニル基，ｐ−トリル基，ベンジル基，４−ｔ−ブチルフェニル基，３，５−ジメチルフェニル基等、ハロゲン原子として、フッ素，塩素，臭素，ヨウ素、ヘテロ原子含有炭化水素基として、ｐ−フルオロフェニル基，３，５−ジフルオロフェニル基，ペンタクロロフェニル基，３，４，５−トリフルオロフェニル基，ペンタフルオロフェニル基，３，５−ビス（トリフルオロメチル）フェニル基，ビス（トリメチルシリル）メチル基等、有機メタロイド基として、ペンタメチルアンチモン基、トリメチルシリル基，トリメチルゲルミル基，ジフェニルアルシン基，ジシクロヘキシルアンチモン基，ジフェニルホウ素基等を挙げることができる。
【００３９】
また、非配位性のアニオン、即ちｐＫａが−１０以下のブレンステッド酸単独又はブレンステッド酸及びルイス酸の組合せの共役塩基［Ｚ2］-の具体例としては、トリフルオロメタンスルホン酸アニオン（ＣＦ3ＳＯ3）-，ビス（トリフルオロメタンスルホニル）メチルアニオン，ビス（トリフルオロメタンスルホニル）ベンジルアニオン，ビス（トリフルオロメタンスルホニル）アミド，過塩素酸アニオン（ＣｌＯ4）-，トリフルオロ酢酸アニオン（ＣＦ3ＣＯＯ）-，ヘキサフルオロアンチモンアニオン（ＳｂＦ6）-，フルオロスルホン酸アニオン（ＦＳＯ3）-，クロロスルホン酸アニオン（ＣｌＳＯ3）-，フルオロスルホン酸アニオン／５−フッ化アンチモン（ＦＳＯ3／ＳｂＦ5）-，フルオロスルホン酸アニオン／５−フッ化ヒ素（ＦＳＯ3／ＡｓＦ5）-，トリフルオロメタンスルホン酸／５−フッ化アンチモン（ＣＦ3ＳＯ3／ＳｂＦ5）-等を挙げることができる。
【００４０】
このような（ｂ−２）成分化合物の具体例としては、テトラフェニルホウ酸トリエチルアンモニウム，テトラフェニルホウ酸トリ−ｎ−ブチルアンモニウム，テトラフェニルホウ酸トリメチルアンモニウム，テトラフェニルホウ酸テトラエチルアンモニウム，テトラフェニルホウ酸メチル（トリ−ｎ−ブチル）アンモニウム，テトラフェニルホウ酸ベンジル（トリ−ｎ−ブチル）アンモニウム，テトラフェニルホウ酸ジメチルジフェニルアンモニウム，テトラフェニルホウ酸トリフェニル（メチル）アンモニウム，テトラフェニルホウ酸トリメチルアニリニウム，テトラフェニルホウ酸メチルピリジニウム，テトラフェニルホウ酸ベンジルピリジニウム，テトラフェニルホウ酸メチル（２−シアノピリジニウム），テトラキス（ペンタフルオロフェニル）ホウ酸トリエチルアンモニウム，テトラキス（ペンタフルオロフェニル）ホウ酸トリ−ｎ−ブチルアンモニウム，テトラキス（ペンタフルオロフェニル）ホウ酸トリフェニルアンモニウム，テトラキス（ペンタフルオロフェニル）ホウ酸テトラ−ｎ−ブチルアンモニウム，テトラキス（ペンタフルオロフェニル）ホウ酸テトラエチルアンモニウム，テトラキス（ペンタフルオロフェニル）ホウ酸ベンジル（トリ−ｎ−ブチル）アンモニウム，テトラキス（ペンタフルオロフェニル）ホウ酸メチルジフェニルアンモニウム，テトラキス（ペンタフルオロフェニル）ホウ酸トリフェニル（メチル）アンモニウム，テトラキス（ペンタフルオロフェニル）ホウ酸メチルアニリニウム，テトラキス（ペンタフルオロフェニル）ホウ酸ジメチルアニリニウム，テトラキス（ペンタフルオロフェニル）ホウ酸トリメチルアニリニウム，テトラキス（ペンタフルオロフェニル）ホウ酸メチルピリジニウム，テトラキス（ペンタフルオロフェニル）ホウ酸ベンジルピリジニウム，テトラキス（ペンタフルオロフェニル）ホウ酸メチル（２−シアノピリジニウム），テトラキス（ペンタフルオロフェニル）ホウ酸ベンジル（２−シアノピリジニウム），テトラキス（ペンタフルオロフェニル）ホウ酸メチル（４−シアノピリジニウム），テトラキス（ペンタフルオロフェニル）ホウ酸トリフェニルホスホニウム，テトラキス［ビス（３，５−ジトリフルオロメチル）フェニル］ホウ酸ジメチルアニリニウム，テトラフェニルホウ酸フェロセニウム，テトラフェニルホウ酸銀，テトラフェニルホウ酸トリチル，テトラフェニルホウ酸テトラフェニルポルフィリンマンガン，テトラキス（ペンタフルオロフェニル）ホウ酸フェロセニウム，テトラキス（ペンタフルオロフェニル）ホウ酸（１，１’−ジメチルフェロセニウム），テトラキス（ペンタフルオロフェニル）ホウ酸デカメチルフェロセニウム，テトラキス（ペンタフルオロフェニル）ホウ酸銀，テトラキス（ペンタフルオロフェニル）ホウ酸トリチル，テトラキス（ペンタフルオロフェニル）ホウ酸リチウム，テトラキス（ペンタフルオロフェニル）ホウ酸ナトリウム，テトラキス（ペンタフルオロフェニル）ホウ酸テトラフェニルポルフィリンマンガン，テトラフルオロホウ酸銀，ヘキサフルオロリン酸銀，ヘキサフルオロヒ素酸銀，過塩素酸銀，トリフルオロ酢酸銀，トリフルオロメタンスルホン酸銀等を挙げることができる。
【００４１】
この（ｂ−２）成分は一種用いてもよく、また二種以上を組み合わせて用いてもよい。本発明において、（Ｂ）成分を用いる場合、（Ａ）成分と（Ｂ）成分との使用割合は、（Ｂ）成分として（ｂ−１）成分を用いた場合には、モル比で、好ましくは１：１〜１：１，０００，０００、より好ましくは１：１０〜１：１０，０００、（ｂ−２）成分を用いた場合には、モル比で、好ましくは１０：１〜１：１００、より好ましくは２：１〜１：１０である。また、（Ｂ）成分としては、（ｂ−１）及び（ｂ−２）等を単独又は二種以上組み合わせて用いることもできる。
【００４２】
本発明における触媒としては、前記の（Ａ）成分及び（Ｂ）成分を主成分として含有するものであってもよいし、また、（Ａ）成分、（Ｂ）成分及び（Ｃ）有機アルミニウム化合物を主成分として含有するものであってもよい。ここで、（Ｃ）成分の有機アルミニウム化合物としては、一般式（ＩＸ）
（Ｒ31）vＡｌＱ3-v    ・・・（ＩＸ）
（式中、Ｒ31は炭素数１〜１０のアルキル基、Ｑは水素原子、炭素数１〜２０のアルコキシ基，炭素数６〜２０のアリール基又はハロゲン原子を示し、ｖは１〜３の整数である。）で示される化合物が用いられる。
【００４３】
前記一般式（ＩＸ）で示される化合物の具体例としては、トリメチルアルミニウム，トリエチルアルミニウム，トリイソプロピルアルミニウム，トリイソブチルアルミニウム，ジメチルアルミニウムクロリド，ジエチルアルミニウムクロリド，メチルアルミニウムジクロリド，エチルアルミニウムジクロリド，ジメチルアルミニウムフルオリド，ジイソブチルアルミニウムヒドリド，ジエチルアルミニウムヒドリド，エチルアルミニウムセスキクロリド等を挙げることができる。これらの有機アルミニウム化合物は、一種用いてもよく、二種以上を組合せて用いてもよい。前記（Ａ）成分と（Ｃ）成分との使用割合は、モル比で、好ましくは１：１〜１：１０，０００、より好ましくは１：５〜１：２，０００、さらに好ましくは１：１０〜１：１，０００である。この（Ｃ）成分を用いることにより、遷移金属当たりの活性を向上させることができるが、あまり多いと有機アルミニウム化合物が無駄になるとともに、α−オレフィン重合体中に多量に残存し、好ましくない。
【００４４】
本発明において、重合方法は特に制限されず、塊状重合法、溶液重合法、懸濁重合法、スラリー重合法、気相重合法等のいずれの方法を用いてもよい。
重合条件については、重合温度は通常０〜２００℃、好ましくは３０〜１５０℃、より好ましくは４０〜１２０℃である。また、原料モノマーに対する触媒の使用割合は、原料モノマー／上記（Ａ）成分（モル比）が好ましくは１〜１０8，特に１００〜１０5となることが好ましい。さらに、重合時間は通常５分〜２０時間、反応圧力は好ましくは常圧〜０．２ＭＰａＧ、特に好ましくは常圧〜０．１ＭＰａＧである。
【００４５】
重合工程はコスト面から無溶媒で行うことが好ましいが、溶媒を用いることもできる。その場合、例えば、ベンゼン，トルエン，キシレン，エチルベンゼン等の芳香族炭化水素、シクロペンタン，シクロヘキサン，メチルシクロヘキサン等の脂環式炭化水素、ペンタン，ヘキサン，ヘプタン，オクタン等の脂肪族炭化水素、クロロホルム，ジクロロメタン等のハロゲン化炭化水素等を用いることができる。これらの溶媒は一種を単独で用いてもよく、二種以上のものを組み合わせてもよい。また、１−デセン等のモノマーを溶媒として用いてもよい。
【００４６】
α−オレフィン重合体の製造方法において、重合体の分子量を調節する方法としては、各触媒成分の種類、使用量、重合温度を選択する方法や水素を添加する方法、窒素等の不活性ガスを添加する方法がある。
【００４７】
α−オレフィン重合体を潤滑油として使用する際には、上記の重合工程のあとに炭素数２４以下のα−オレフィン系化合物（α−オレフィンおよびα−オレフィンオリゴマー）を除去することが好ましい。除去方法としては、例えば、減圧下で蒸留を施す方法などが挙げられる。
また、α−オレフィン重合体に水添処理を施して、水添α−オレフィン重合体を製造することが安定性向上の観点から好ましい。水添の方法としては、特に制限はなく公知の方法を使用することができる。
【００４８】
上記製造方法により、潤滑油として適切な粘度を有するα−オレフィン重合体を工業的に容易に製造することができ、さらに、反応温度を調節するなど、反応条件を制御することによって、生成物の特性を幅広く変化させることができる。
なお、上記の「工業的に容易に製造する」とは、例えば、水素使用量および加圧量が少量ですむこと、比較的温和で制御し易い反応温度を使用すること、不活性溶剤で希釈する工程を必要としないことなどを指す。
【００４９】
本発明の潤滑油組成物におけるα−オレフィン重合体の配合量は、組成物全量基準で、好ましくは１０〜８０質量％であり、より好ましくは２０〜７０質量％であり、さらに好ましくは３０〜６０質量％である。
【００５０】
［鉱油］
上記鉱油としては、ＡＰＩ（米国石油協会）の基油カテゴリーにおいて、グループ１〜３のいずれかに分類されるものが用いられる。
【００５１】
グループ１に分類される鉱油としては、例えば、原油を常圧蒸留して得られる潤滑油留分に対して、溶剤精製、水素化精製、脱ろうなどの精製手段を適宜組み合わせて適用することにより得られるパラフィン系鉱油が挙げられる。
【００５２】
グループ２に分類される鉱油としては、例えば、原油を常圧蒸留して得られる潤滑油留分に対して、水素化分解、脱ろうなどの精製手段を適宜組み合わせて適用することにより得られるパラフィン系鉱油が挙げられる。
【００５３】
グループ３に分類される鉱油としては、例えば、原油を常圧蒸留して得られる潤滑油留分に対して、高度水素化精製により製造されるパラフィン系鉱油や、脱ろうプロセスにて生成されるワックスをイソパラフィンに変換・脱ろうするＩＳＯＤＥＷＡＸプロセスにより精製された基油や、モービルＷＡＸ異性化プロセスにより精製された基油があり、これらも本発明において好適に用いることができる。
【００５４】
本発明の潤滑油組成物における鉱油の配合量は、組成物全量基準で好ましくは８０〜１０質量％であり、より好ましくは７０〜２０質量％であり、さらに好ましくは６０〜３０質量％である。
【００５５】
［相溶化剤］
本発明の潤滑油組成物は、相溶性の観点から、エステル、アルキルナフタレン及びアルキルベンゼンから選択される１種以上を含有していることが好ましい。
【００５６】
（エステル）
上記エステルとしては、多塩基酸（例えば、フタル酸、コハク酸、アルキルコハク酸、アルケニルコハク酸、マレイン酸、アゼライン酸、スペリン酸、セバチン酸、フマル酸、アジピン酸、リノール酸ダイマー等。）と各種アルコール（例えば、ブチルアルコール、ヘキシルアルコール、２−エチルヘキシルアルコール、ドデシルアルコール、エチレングリコール、ジエチレングリコールモノエーテル、プロピレングリコール等。）とを反応させて得られる多塩基酸エステル；炭素数５〜１８のモノカルボン酸とポリオール（例えば、ネオペンチルグリコール、トリメチロールプロパン、ペンタエリスリトール、ジペンタエリスリトール、トリペンタエリスリトール等。）とを反応させて得られるポリオールエステル；その他、ポリオキシアルキレングリコールエステル等を挙げることができる。
また、上記エステルとしては分子量２００以上のものが好ましく、分子量２５０以上のものがより好ましく、３００以上のものがさらに好ましい。
【００５７】
上記多塩基酸エステルとしては、下記式（１）で表されるものが挙げられる。
【化６】
2014105220.tif 000007
式中、ｎ１は、２〜２０（好ましくは２〜１０、より好ましくは２〜４）の整数であり、Ｒ1は、水素原子、炭素数１〜２０（好ましくは炭素数４〜１８）のアルキル基、又は炭素数１〜２０（好ましくは炭素数６〜１６）のアルケニル基を表し、複数のＲ1は互いに同一であっても異なっていてもよく、Ｌ1は、炭素数１〜２０（好ましくは炭素数２〜１２）のアルカンのｎ１価の残基又は炭素数１〜２０（好ましくは炭素数２〜１２）のアルケンのｎ１価の残基を表す。
【００５８】
また、上記ポリオールエステルとしては、下記式（２）で表されるものが挙げられる。
【化７】
2014105220.tif 000008
式中、ｎ２は、２〜２０（好ましくは２〜１０、より好ましくは２〜６）の整数であり、Ｒ2は、水素原子、炭素数１〜２０（好ましくは炭素数２〜１８）のアルキル基、又は炭素数１〜２０（好ましくは炭素数２〜１８）のアルケニル基を表し、複数のＲ2は互いに同一であっても異なっていてもよく、Ｌ2は、炭素数１〜２０（好ましくは炭素数２〜１８）のアルカンのｎ２価の残基又は炭素数１〜２０（好ましくは炭素数２〜１８）のアルケンのｎ２価の残基を表す。
【００５９】
（アルキルナフタレン・アルキルベンゼン）
上記アルキルナフタレン及びアルキルベンゼンとしては、アルキル鎖長が炭素数６〜１４のものが好ましく、これらはベンゼン又はナフタレンとオレフィンとのフリーデル・クラフツアルキル化反応によって製造することができる。ここで使用されるオレフィンとしては、直鎖状又は分岐状のものが挙げられる。
【００６０】
本発明の潤滑油組成物におけるエステル、アルキルナフタレン及びアルキルベンゼンの配合量の合計は、高い粘度指数（ＶＩ）を確保するため、組成物全量基準で３質量％以上であることが好ましく、３〜２０質量％であることがより好ましく、３〜１５質量％であることがさらに好ましい。
【００６１】
［添加剤］
本発明の潤滑油組成物には、本発明の目的を阻害しない範囲で各種公知の添加剤を適宜配合することができる。
上記添加剤の具体例としては、清浄分散剤、酸化防止剤、防錆剤、耐摩耗剤、摩擦調整剤、摩擦緩和剤、流動点降下剤、消泡剤、極圧剤、粘度指数向上剤、増粘剤等が挙げられる。
これらの添加剤の配合量は、組成物全量に対する全ての添加剤の総量で、０．５〜４０質量％であることが好ましく、０．８〜３０質量％であることがより好ましく、１〜１５質量％であることがさらに好ましい。
【００６２】
（清浄分散剤）
本発明の潤滑油組成物に配合される清浄分散剤としては、種々公知の清浄分散剤を使用し得る。
具体的には、例えば、金属スルホネート、金属フェネート、金属フォスファネート、コハク酸イミドなどを例示することができ、また、アルケニルコハク酸イミド、アルケニルコハク酸エステル等の無灰系清浄分散剤、アルカリ土類金属系清浄分散剤が挙げられる。
【００６３】
（酸化防止剤）
本発明の潤滑油組成物に配合される酸化防止剤としては、種々公知の酸化防止剤を使用し得る。
具体的には、２，６−ジ−ｔｅｒｔ−ブチル−４−メチルフェノール；２，６−ジ−ｔｅｒｔ−ブチル−４−エチルフェノール、２，６−ジ−ｔｅｒｔ−ブチル−４−｛４，６−ビス（オクチルチオ）−１，３，５−トリアジン−２−イルアミノ｝フェノールなどのモノフェノール系、４，４’−メチレンビス（２，６−ジ−ｔｅｒｔ−ブチルフェノール）；２，２’−メチレンビス（４−エチル−６−ｔｅｒｔ−ブチルフェノール）などのジフェノール系酸化防止剤、アルキル化ジフェニルアミン、アルキル化フェニル−α−ナフチルアミン等のアミン系酸化防止剤、ホスホン酸エステル等のリン系酸化防止剤等が挙げられる
【００６４】
（防錆剤）
本発明の潤滑油組成物に配合される防錆剤としては、例えば、ステアリン酸等の脂肪酸類、ジカルボン酸類、（短鎖）アルケニルコハク酸類、それらの部分エステルおよびそれらの含窒素誘導体、各種アミン化合物、カルボン酸金属塩、アルキルスルホン酸塩、多価アルコールエステル（例えば、ソルビタンモノオレート等の部分カルボン酸エステル等）、脂肪酸アミン、酸化パラフィン、ノニオン性ポリオキシアルキレン剤（例えば、ポリオキシエチレンラウリルエーテル、ポリオキシエチレン高級アルコールエーテル、ポリオキシエチレンノニルフェニルエーテル、ポリオキシエチレンオクチルフェニルエーテル、ポリオキシエチレンオクチルステアリルエーテル、ポリオキシエチレンオレイルエーテル、モノステアリン酸ポリオキシエチレンソルビトール、モノオレイン酸ポリオキシエチレンソルビトール、およびモノオレイン酸ポリエチレングリコール）、リン酸エステル等のリン化合物、カルシウム（Ｃａ）、バリウム（Ｂａ）、ナトリウム（Ｎａ）等の各スルホネート及びスルホン酸化合物等が挙げられる。
【００６５】
（耐摩耗剤）
本発明の潤滑油組成物に配合される耐摩耗剤としては、種々公知の耐摩耗剤を使用し得る。具体的には、例えば、二硫化モリブデンなどの無機または有機モリブデン化合物、アルキルメルカプチルボレートなどの有機ホウ素化合物；グラファイト、硫化アンチモン、ホウ素化合物、ポリテトラフルオロエチレンなどを例示することができる。
【００６６】
（摩擦調整剤）
本発明の潤滑油組成物に配合される摩擦調整剤としては、種々公知の摩擦調整剤を使用し得る。具体的には、例えば、炭素数６〜３０のアルキル基又はアルケニル基、特に炭素数８〜２４の直鎖アルキル基又は直鎖アルケニル基を分子中に少なくとも１個有する、アミン化合物、脂肪酸アミド、脂肪酸金属塩等が例示できる。アミン化合物としては、直鎖状若しくは分枝状のアルキル基若しくはアルケニル基を有する脂肪族（ポリ）アミン、又はこれらのアルキレンオキシド付加物等が例示できる。
【００６７】
（摩擦緩和剤）
本発明の潤滑油組成物に配合される摩擦緩和剤としては、アルコキシ化脂肪族アミン；ホウ素化脂肪族エポキシド；脂肪族亜リン酸、脂肪族エポシキド、脂肪族アミン、ホウ素化アルコキシ化脂肪族アミン、脂肪酸金属塩、脂肪酸アミド、グリセロールエステル、ホウ素化グリセロールエステル；および米国特許第６３７２６９６号明細書に開示されているような脂肪族イミダゾリン；Ｃ４乃至Ｃ７５、好ましくはＣ６乃至Ｃ２４、最も好ましくはＣ６乃至Ｃ２０の脂肪酸エステルと、アンモニアおよびアルカノールアミンからなる群より選ばれる含窒素化合物との反応生成物等が挙げられる。
【００６８】
（流動点降下剤）
本発明の潤滑油組成物に配合される流動点降下剤としては、種々公知の流動点降下剤を使用し得る。具体的には、例えば、ポリメタクリレート、アルキルナフタレンなどを例示することができる。
【００６９】
（消泡剤）
本発明の潤滑油組成物に配合される消泡剤としては、種々公知の消泡剤を使用し得る。具体的には、例えば、メタクリル酸アルキルの重合体、ジメチルシロキサン、シリカゲル分散体、ジメチルシリコーンの重合体などのシリコーン油化合物、アルコール系またはエステル系の化合物などを例示することができる。
【００７０】
（極圧剤）
本発明の潤滑油組成物に配合される極圧剤としては種々公知の極圧剤を使用し得る。
具体的には、例えば、スルフィド類、スルホキシド類、スルホン類、チオホスフィネート類、チオカーボネート類、硫化油脂、硫化オレフィンなどのイオウ系極圧剤；リン酸エステル、亜リン酸エステル、リン酸エステルアミン塩、亜リン酸エステルアミン類などのリン酸類；塩素化炭化水素などのハロゲン系化合物などを例示することができる。
【００７１】
（粘度指数向上剤）
本発明の潤滑油組成物に配合される粘度指数向上剤としては、ポリ（アルキルメタクリレート）、エチレン−プロピレン共重合体、スチレン−ブタジエン共重合体、およびポリイソプレン等が挙げられる。
【００７２】
（増粘剤）
本発明の潤滑油組成物に配合される増粘剤としては、酢酸ポリウレア、ステアリン酸リチウム等が挙げられる。
【実施例】
【００７３】
次に、本発明を実施例により更に詳細に説明するが、本発明はこれらの例によって何ら限定されるものではない。
【００７４】
実施例１〜２及び比較例１〜２
第１表に示す組成の潤滑油組成物を調製し、その相溶性の評価を行った。
（評価方法）
基油や潤滑油組成物の評価は以下の方法により行った。
（１）動粘度及び粘度指数
動粘度は、ＪＩＳ  Ｋ  ２２８３に準拠し測定した。粘度指数は、動粘度より、ＪＩＳ  Ｋ  ２２８３に準拠し計算して求めた。
（２）数平均分子量（Ｍｎ）及び分子量分布（Ｍｗ／Ｍｎ）
日本分光製ＧＰＣ−９００（カラム；ＴＯＳＯＨ  ＴＳＫ−ＧＥＬ  ＭＵＬＴＩＰＯＲＥ  ＨＸＬ−Ｍ（２本）＋Ｓｈｏｄｅｘ  ＫＦ８０１（１本））装置を用い、溶媒；テトラヒドロフラン、温度；４０℃、ポリスチレン換算で求めた。
（３）メソトリアッド分率（ｍｍ）
［Ｍａｃｒｏｍｏｌｅｃｕｌｅｓ２４，２３３４（１９９１）；Ｐｏｌｙｍｅｒ，３０，１３５０（１９８９）］に記載の方法により13Ｃ−ＮＭＲを用いて求めた。
（４）ＢＦ粘度
ＡＳＴＭ  Ｄ２９８３に準拠して、ＢＦ粘度（単位：ｍＰａ・ｓ）を測定した。
（５）酸化安定度試験（ＩＳＯＴ）
ＪＩＳ  Ｋ  ２５１４に準拠して行った。具体的には、試料油を１６５．５℃に保ち、鋼−銅触媒存在の下、１３００ｒｐｍで強制攪拌し、周りの空気を攪拌により試料油内に取り込みながら９６時間保持した。その後、前記した熱安定度試験と同様の方法で試料油の動粘度および酸価を測定した。
（６）流動点
ＪＩＳ  Ｋ  ２２６９に準拠して測定した。
【００７５】
【表１】
2014105220.tif 000009
【００７６】
鉱油：グループ２鉱油（５００ニュートラル）
α−オレフィン重合体：１−オクテン・１−ドデセン共重合体（１−オクテン単位：１−ドデセン単位比率＝１:１（モル比）、１００℃動粘度＝１２６ｍｍ2／ｓ、４０℃動粘度＝１２３０ｍｍ2／ｓ、粘度指数＝２０７、数平均分子量（Ｍｎ）＝５，９００、重量平均分子量（Ｍｗ）＝７，０００、分子量分布（Ｍｗ／Ｍｎ）＝１．６、メソトリアッド分率（ｍｍ）＝３５モル％）、流動点（℃）＝−４０℃
ブライトストック：１００℃動粘度＝３１．３４ｍｍ2／ｓ、４０℃動粘度＝４７７．１ｍｍ2／ｓ、粘度指数＝９６、流動点（℃）＝−１５．０
流動点降下剤：三洋化成工業株式会社製、「アクルーブ１４６」
相溶化剤：アルキルベンゼン、ＪＸ日鉱日石エネルギー社製、「アルケン２００Ｐ」
添加剤パッケージ：アフトンケミカル社製、「ＨｉＴＥＣ  ３３３９」
銅板腐食防止剤：ＢＡＳＦジャパン社製、「イルガメット  ３９」
【産業上の利用可能性】
【００７７】
本発明の潤滑油組成物は、粘度指数が高く、かつ低温流動性が良好であり、好ましくはさらに酸化安定性に優れ、また高粘度を示すものであるため、風力発電用途などに有用である。